(57)【要約】【課題】処理空間に分解ガスを導入し、特別な設備改造を伴うことなく、ＺｎＯ成膜の成長を促進させる成膜装置を提供する。【解決手段】処理空間１内に少なくともＺｎ原料ガスとＯ原料ガスを供給し、上記両原料ガスにより上記処理空間１に露出している被処理物５の表面にＺｎＯ膜の成膜を行うために、少なくとも上記両原料ガスのいずれかの分解を促進する分解ガス（水素ガス）を上記処理空間１内に導入する分解ガス導入路１５，２７を備えている。このような構成により、原料ガスが分解されて良好な成膜成長がなされる。これと同時に、プラズマ源やレーザー源を不要とするので、成膜装置の構造簡素化や設備費の低減が図れる。【選択図】図１
2005298866.tif 000002
【特許請求の範囲】
【請求項１】
処理空間内に少なくともＺｎ原料ガスとＯ原料ガスを供給し、上記両原料ガスにより上記処理空間に露出している被処理物の表面にＺｎＯ膜の成膜を行う成膜装置であって、少なくとも上記両原料ガスのいずれかの分解を促進する分解ガスを上記処理空間内に導入する分解ガス導入路を備えていることを特徴とする成膜装置。
【請求項２】
上記分解ガスと、当該分解ガスの分解対象となる原料ガスとを処理空間内に供給する第１供給流路が設けられている請求項１記載の成膜装置。
【請求項３】
上記第１供給流路とは別個に設けられ、上記分解対象となる原料ガスと異なる原料ガスを処理空間内に供給する第２供給流路を備えている請求項２記載の成膜装置。
【請求項４】
上記分解ガスを上記両原料ガスとは別個に処理空間内に供給する第３供給流路が設けられている請求項１記載の成膜装置。
【請求項５】
上記処理空間内に、上記Ｚｎ原料ガス，Ｏ原料ガスおよび分解ガスを被処理物の表面に対して噴出する複数の噴出開口を接近した位置関係で開口した請求項１〜４のいずれか一項に記載の成膜装置。
【請求項６】
上記噴出開口のうちの１つが上記第１供給流路である請求項５記載の成膜装置。
【請求項７】
上記複数の噴出開口は、上記Ｚｎ原料ガス，Ｏ原料ガスおよび分解ガスがそれぞれ独立して導入される複数の拡散室に連通し、各噴出開口からＺｎ原料ガス，Ｏ原料ガスおよび分解ガスをそれぞれ独立して噴射させる請求項５記載の成膜装置。
【請求項８】
上記分解ガスの分解対象となる原料ガスは、Ｚｎ原料ガスである請求項２、３、５〜７のいずれか一項に記載の成膜装置。
【請求項９】
上記分解ガスがＨまたはＨ基を含むガスである請求項１〜８のいずれか一項に記載の成膜装置。
【発明の詳細な説明】
【技術分野】
【０００１】
本発明は、少なくともＺｎ原料ガスとＯ原料ガスにより、被処理物の表面にＺｎＯ膜の成膜を行う成膜装置に関するものである。
【背景技術】
【０００２】
白色の発光ダイオード（ＬＥＤ）等の発光素子に使用されるＺｎＯエピタキシャル膜は、一般的にＭＢＥ（Ｍｏｌｅｃｕｌａｒ  Ｂｅａｍ  Ｅｐｉｔａｘｙ）装置やＭＯ−ＣＶＤ（Ｍｅｔａｌ  Ｏｒｇａｎｉｃ−Ｃｈｅｍｉｃａｌ  Ｖａｐｏｒ  Ｄｅｐｏｓｉｔｉｏｎ）装置が成膜装置として採用されている。これらの装置では、プラズマやレーザーを用いて、原料ガスの分解アシストを行い、ＺｎＯ成膜の形成効率を高めている。
【特許文献１】特許第２７１５２９９号公報
【発明の開示】
【発明が解決しようとする課題】
【０００３】
上記のＭＢＥ装置やＭＯ−ＣＶＤ装置等のように、プラズマ源やレーザー源を成膜装置に組み付けることは、構造的に複雑になるとともに設備費用の高騰を招くという問題がある。また、既存の成膜装置にプラズマ源やレーザー源を付加することについても、上記の場合と同様な問題がある。さらに、プラズマ等の利用により、原料ガスの分解がより一層活性化されるが、反面、副生成物堆積によるパーティクルが発生しやすくなり、膜質劣化等に弊害をもたらす恐れが生じる。
【０００４】
本発明は、上記のような事情に鑑みなされたもので、処理空間に分解ガスを導入し、特別な設備改造を伴うことなく、ＺｎＯ成膜の成長を促進させる成膜装置の提供を目的とする。
【課題を解決するための手段】
【０００５】
上記目的を達成するため、本発明の成膜装置は、処理空間内に少なくともＺｎ原料ガスとＯ原料ガスを供給し、上記両原料ガスにより上記処理空間に露出している被処理物の表面にＺｎＯ膜の成膜を行う成膜装置であって、少なくとも上記両原料ガスのいずれかの分解を促進する分解ガスを上記処理空間内に導入する分解ガス導入路を備えていることを要旨とする。
【発明の効果】
【０００６】
本発明の成膜装置は、少なくとも上記両原料ガスのいずれかの分解を促進する分解ガスを上記処理空間内に導入する分解ガス導入路を備えている。このため、上記両原料ガスのいずれかの分解が分解ガスによって促進されるので、それとともに被処理物の表面に形成される成膜の成長速度が向上し、ＺｎＯ成膜の形成時間が短縮され、生産性が向上する。また、被処理物を加熱して成膜する成膜装置の場合には、上記の成膜形成時間の短縮により、加熱のための熱エネルギー費用の低減に有効である。原料ガスを分解する手段として分解ガスが採用されているので、従来技術のように、プラズマやレーザーを採用することが回避でき、成膜設備の構造簡素化や設備費用の低減に有効である。同時に、副生成物堆積によるパーティクルが発生しにくくなり、膜質劣化等が回避できる。さらに、分解ガスとして、Ｚｎ原料である有機金属材料の分解促進に効果的な水素ガスを選定することも可能となり、有機金属材料が分解しにくくなる低温域においても、水素が被処理物の表面に留まりやすいので、有機金属材料の分解効果が発揮され、良好な成膜成長がなされる。
【０００７】
一方、上記のように水素ガスを選定することができるので、Ｏ原料ガス特に酸素との反応により微量な水分Ｈ２Ｏが発生し、これがＺｎ原料である有機金属材料の一部と反応して反応の基点を作り、Ｚｎ＋Ｏ→ＺｎＯの反応が促進される。
【０００８】
本発明の成膜装置において、上記分解ガスと、当該分解ガスの分解対象となる原料ガスとを処理空間内に供給する第１供給流路が設けられている場合には、上記第１供給流路内において上記分解対象となる原料ガスが分解ガスによって分解され、分解された原料ガスが被処理物の表面に成膜成長が促進されやすい状態で到達する。このため、成膜の成長速度が速まり、生産性が向上する。
【０００９】
本発明の成膜装置において、上記第１供給流路とは別個に設けられ、上記分解対象となる原料ガスと異なる原料ガスを処理空間内に供給する第２供給流路を備えている場合には、分解対象となる原料ガスと分解ガスとが流通する流路すなわち第１供給流路と、他の異なる原料ガスが流通する流路すなわち第２供給流路とが別個に独立した状態で成立する。このため、第１供給流路を流通する原料ガスと分解ガスが、第２供給流路を流通する他の異なる原料ガスから区分された状態で、被処理物の表面に供給することができ、被処理物表面における分解ガスで分解された原料ガスや他の異なる原料ガスの供給状態が、成膜形成ないしは成膜成長速度の向上にとって最適化される。
【００１０】
本発明の成膜装置において、上記分解ガスを上記両原料ガスとは別個に処理空間内に供給する第３供給流路が設けられている場合には、分解ガスだけが独立した流路すなわち第３供給流路を経て処理空間内に供給されるので、分解ガスの種類，流量，被処理物に対する噴出状態等の各種条件に適合させることが行ないやすくなる。
【００１１】
本発明の成膜装置において、上記処理空間内に、上記Ｚｎ原料ガス，Ｏ原料ガスおよび分解ガスを被処理物の表面に対して噴出する複数の噴出開口を接近した位置関係で開口した場合には、各噴出開口からのＺｎ原料ガス，Ｏ原料ガスおよび分解ガスが接近した箇所から流出するので、原料ガスの分解やその後の他の原料ガスとの反応が成膜の良好な成長にとって適正な状態で進行する。
【００１２】
本発明の成膜装置において、上記噴出開口のうちの１つが上記第１供給流路である場合には、上記噴出開口のうちの１つから上記分解対象となる原料ガスが分解ガスによって分解された状態で噴出するので、分解されるべき原料ガスは良好な分解状態になって、被処理物の表面に成膜成長が促進されやすい状態で到達する。このため、成膜の成長速度が速まり、生産性が向上する。
【００１３】
本発明の成膜装置において、上記複数の噴出開口は、上記Ｚｎ原料ガス，Ｏ原料ガスおよび分解ガスがそれぞれ独立して導入される複数の拡散室に連通し、各噴出開口からＺｎ原料ガス，Ｏ原料ガスおよび分解ガスをそれぞれ独立して噴射させる場合には、各ガスの流れに脈動や乱流状態があっても各拡散室において緩衝されるので、上記各噴出開口から流出する各ガスの流れが整流状態となり、被処理物の表面に作用する処理ガス雰囲気が成膜形成およびその形成速度向上にとって最適化される。また、各拡散室からそれぞれ第１供給流路，第２供給流路，第３供給流路が分岐して各噴出開口に連通しているので、各噴出開口における流出ガス量が略均一になり、被処理物の表面の成膜成長がムラなく均一に進行し、よりすぐれた成膜品質が確保できる。
【００１４】
本発明の成膜装置において、上記分解ガスの分解対象となる原料ガスが、Ｚｎ原料ガスである場合には、上記Ｚｎ原料ガスからＺｎ元素が分解され、このＺｎ元素がＯ原料ガスと反応して良好なＺｎＯ膜の成膜が進行する。さらに、分解ガスとして、Ｚｎ原料である有機金属材料の分解促進に効果的な水素ガスを選定することができるので、有機金属材料が分解しにくくなる低温域においても、水素が被処理物の表面に留まりやすいので、有機金属材料の分解効果が発揮され、良好な成膜成長がなされる。
【００１５】
本発明の成膜装置において、上記分解ガスがＨまたはＨ基を含むガスである場合には、上記ＨまたはＨ基を含むガスが分解ガスとして、Ｚｎ原料である有機金属材料の分解促進に効果的に作用し、上記Ｚｎ原料ガスからＺｎ元素が分解され、このＺｎ元素がＯ原料ガスと反応して良好なＺｎＯ膜の成膜が進行する。さらに、有機金属材料が分解しにくくなる低温域においても、水素が被処理物の表面に留まりやすいので、有機金属材料の分解効果が発揮され、良好な成膜成長がなされる。原料ガスを分解する手段としてＨまたはＨ基を含むガスが採用されているので、従来技術のように、プラズマやレーザーを採用することが回避でき、成膜設備の構造簡素化や設備費用の低減に有効である。さらに、水素ガスを分解ガスとすることにより、Ｏ原料ガス特に酸素との反応により微量な水分Ｈ２Ｏが発生し、これがＺｎ原料である有機金属材料の一部と反応して反応の基点を作り、Ｚｎ＋Ｏ→ＺｎＯの反応が促進される。
【発明を実施するための最良の形態】
【００１６】
つぎに、本発明を実施するための最良の形態を説明する。以下の説明では、Ｚｎ原料ガスの分解ガスとして水素ガスを用い、Ｏ原料ガスとともに被処理物の表面におけるＺｎＯ膜を、高い膜成長速度のもとに成膜する。
【実施例１】
【００１７】
図１〜図４は、本発明の成膜装置の一実施例を示す。
【００１８】
図１は、成膜装置の全体構造を示す断面図である。この装置は、内部が処理空間１とされた処理容器２内に分離板３が設けられ、分離板３にあけた開口４に合致させた状態で被処理物である板状のサファイア基板５が載置されている。サファイア基板５の裏面の上方に加熱ヒータＨが配置されて、加熱エリア１Ａが形成されている。また、分離板３やサファイア基板５の下側の処理空間１が、各種の処理ガスが供給される成長エリア１Ｂとされている。そして、処理空間１を真空にする真空ポンプ（図示していない）が配置され、排気口６から処理空間１内が真空排気されるようになっている。なお、８は加熱用のリフレクタである。
【００１９】
上記サファイア基板５に対する処理ガスすなわち原料ガスや分解ガス等の供給は、供給流路から処理空間１内すなわち成長エリア１Ｂに対して行なわれる。この例では、成長エリア１Ｂ内へ供給される処理ガスはガス噴出ヘッド７を経由するようになっている。上記ガス噴出ヘッド７は、上記分離板３やそれに載置されたサファイア基板５の下側の成長エリア１Ｂ内に配置されている。このガス噴出ヘッド７から噴射された処理ガスにより、サファイア基板５の表面にＣＶＤ（Ｃｈｅｍｉｃａｌ  Ｖａｐｅｒ  Ｄｅｐｏｓｉｔｉｏｎ）処理が施されて、白色ＬＥＤ等の発光素子に用いられるＺｎＯエピタキシャル膜や絶縁用の酸化膜あるいは配線用の金属膜等が成膜される。
【００２０】
この実施例は、原料ガスとしてＺｎ原料ガスとＯ原料ガスが用いられ、また、Ｚｎ原料ガスに対する分解ガスとしてＨまたはＨ基を含むガスである水素ガスが用いられている。原料ガスは、Ｚｎ原料ガスにはＤＥＺｎ（ジ・エチル亜鉛）が採用され、Ｏ原料ガスには酸素（Ｏ２）と亜酸化窒素（Ｎ２Ｏ）が採用されている。上記の原料ガスや分解ガスを用いてサファイア基板５の表面にＺｎＯ膜を成膜する。
【００２１】
ガス噴出ヘッド（シャワーヘッドとも呼ばれている）７は、仕切り板９を介して第１拡散室１０と第２拡散室１１に区画され、上記第１拡散室１０には後述の第１供給流路１５が開口し、また、上記第２拡散室１１には後述の第２供給流路１６が開口している。第２拡散室１１のサファイヤ基板５側には、当該サファイア基板５に面した状態で開口板１２が配置されている。上記開口板１２には、図２に拡大して示すように、複数の噴出開口１３，１４が接近した状態で配置されている。１つの噴出開口１３は開口板１２に直接設けた円形の穴１３Ａであり、もう１つの噴出開口１４は上記噴出開口１３よりも小径の断面円形のパイプ１４Ａである。上記穴１３Ａは第２拡散室１１に連通しており、上記パイプ１４Ａは仕切り板９を貫通して第１拡散室１０に連通している。したがって、噴出開口１３すなわち穴１３Ａと噴出開口１４すなわちパイプ１４Ａは同心状に配置されて、接近した位置関係になっている。
【００２２】
上記第１供給流路１５を、分解対象となるＤＥＺｎガスと、ＤＥＺｎガスに対する分解ガスである水素ガスとが所定の流量比率で流通する。ＤＥＺｎガスと水素ガスの流路１７，１８には、それぞれマスフローコントローラ（流量調節計）１９，２０が配置され、両流路１７，１８は切換弁２１に接続され、上記切換弁２１に第１供給流路１５が接続されているとともに、ベント通路２１Ａが接続されている。ＤＥＺｎガスや水素ガスは、それぞれマスフローコントローラ（流量調節計）１９，２０で所定の流量に設定され、初期の段階ではベント通路２１Ａから処理設備（図示していない）を経て系外に放出される。その後、両ガスの流量比が所定値に安定してから切換弁２１を切換えることにより、ＤＥＺｎガスと水素ガスとが第１拡散室１０に供給される。
【００２３】
上記第２供給流路１６を、Ｏ原料ガスである酸素と亜酸化窒素とが所定の流量比率で流通する。酸素と亜酸化窒素の流路２２，２３には、それぞれマスフローコントローラ（流量調節計）２４，２５が配置され、両流路２２，２３は切換弁２６に接続され、上記切換弁２６に第２供給流路１６が接続されているとともに、ベント通路２６Ａが接続されている。酸素と亜酸化窒素は、それぞれマスフローコントローラ（流量調節計）２４，２５で所定の流量に設定され、初期の段階ではベント通路２６Ａから処理設備（図示していない）を経て系外に放出される。その後、両ガスの流量比が所定値に安定してから切換弁２６を切換えることにより、酸素と亜酸化窒素とが第２拡散室１１に供給される。なお、酸素と亜酸化窒素は特に相互反応をしないので、上記のように共通の通路である第２供給流路１６から混合状態で供給することができるが、酸素と亜酸化窒素を別々の供給流路で供給することもできる。このように別々に供給することにより、両ガスの被処理物に対する噴出状態を適切な条件に適合させやすくなる。
【００２４】
上記のように、第１供給流路１５と第２供給流路１６とは別個に設けられ、分解対象となるＤＥＺｎガスは第１供給流路１５を流通して、第１拡散室１０に供給される。他方、分解対象となっていない酸素と亜酸化窒素は第２供給流路１６を流通して、第２拡散室１１に供給される。
【００２５】
第１供給流路１５内を流通するＺｎ原料ガスや水素ガス等は、それらが流動中に水素ガスによりＺｎ原料ガスが分解され、Ｚｎ原料ガスは良好な分解状態になってパイプ１４Ａからサファイア基板５の表面に供給される。したがって、第１供給流路１５は、切換弁２１から延びるパイプ部材１５Ａと、上記パイプ部材１５Ａが開口している第１拡散室１０と、第１拡散室１０から開口板１２まで伸びているパイプ１４Ａによって構成されている。また、第２供給流路１６もそこを流れるＯ原料ガスが、開口板１２を出た箇所から分解されたＺｎ元素との反応が開始されるので、第１供給流路１５と同様に、切換弁２６から穴１３Ａまでにわたって存在している。
【００２６】
上記の成膜装置の動作を、図３に示したＺｎＯ成膜シーケンスに関連させて説明する。成膜装置の成膜シーケンスは、基板クリーニング，バッファ層成長，高温層成長の３段階である。
【００２７】
最初の基板クリーニングは、サファイア基板５の膜成長面の状態をコントロールし、成膜の成長を促進するために行なわれ、その方法として真空中やガス雰囲気での熱処理がなされる。この例では、水素ガス雰囲気中で、加熱ヒータＨによって加熱されたサファイア基板の温度を約１０００℃に保っている。この基板クリーニングの段階では、ＤＥＺｎ，Ｏ２，Ｎ２Ｏの供給はなされていない。上記基板クリーニングを実施するために、処理空間１を真空状態とし、上記マスフローコントローラ（流量調節計）２０，切換弁２１および加熱ヒータＨの制御装置（図示していない）を動作させて、水素ガス雰囲気中で、サファイア基板５の温度を約１０００℃に保っている。基板クリーニングにおける水素ガスは、第１供給流路１５から第１拡散室１０に供給され、パイプ１４Ａからサファイア基板５の表面に吹き付けられる。
【００２８】
次の段階であるバッファ層成長は、低温でＺｎＯ単結晶膜を成長させ、その後の高温層成長を助長させるために行なわれる。上記基板クリーニング終了後、処理空間１の真空状態を維持し、加熱ヒータＨの制御装置を動作させて、約５分間でサファイア基板５の温度を約４００℃に安定させる。この安定状態になってから、切換弁２１および２６を切り換えて、ＤＥＺｎとＨ２とが所定の流量比率のもとに第１供給流路１５から第１拡散室１０に供給され、パイプ１４Ａを経てサファイア基板５の表面に吹き付けられる。この吹き付けと同時に、Ｏ２とＮ２Ｏとが所定の流量比率のもとに第２供給流路１６から第２拡散室１１に供給され、穴１３Ａを経てサファイア基板５の表面に吹き付けられる。以上のようにＤＥＺｎガスがＨ２で分解されながら、Ｏ２とＮ２Ｏとともにサファイア基板５の表面に噴射されて、バッファ層の成長がなされる。なお、この段階で形成されたＺｎＯ単結晶膜の目標膜厚は、３０〜４０ｎｍである。
【００２９】
最後の段階である高温層成長は、サファイア基板温度を６００〜８００℃に設定してＺｎＯ成膜を行う。この段階では、確実な成膜を進行させるために、各原料ガスや分解ガス等の処理ガスを供給する前に真空度を高め、さらに、加熱ヒータＨの制御装置を動作させてサファイア基板５の温度を６００〜８００℃の高温に維持し、その後、上記バッファ層成長の段階と同様にして、各マスフローコントローラ（流量調節計）１９，２０，２４，２５並びに切換弁２１，２６を動作させる。この段階での成長圧力は、１０−３〜１Ｐａ（１０−５〜１０−２Ｔｏｒｒ）である。これにより、ＤＥＺｎとＨ２とが所定の流量比率のもとに第１供給流路１５から第１拡散室１０に供給され、パイプ１４Ａを経てサファイア基板５の表面に吹き付けられる。この吹き付けと同時に、Ｏ２とＮ２Ｏとが所定の流量比率のもとに第２供給流路１６から第２拡散室１１に供給され、穴１３Ａを経てサファイア基板５の表面に吹き付けられる。以上のようにＤＥＺｎガスがＨ２によってＺｎ元素に分解されながら、Ｏ２とＮ２Ｏとともにサファイア基板５の表面に噴射されて、Ｚｎ元素とＯ原料ガスが反応し、ＺｎＯ成膜の成長が図られる。その後、所定の膜厚に達したとき、各ガスの供給を停止し加熱ヒータＨの加熱も停止して、サファイア基板５が成膜装置から取り出される。なお、上記バッファ層成長および高温層成長における反応式は、Ｚｎ＋Ｏ→ＺｎＯとＺｎ＋Ｎ２Ｏ→ＺｎＯ＋Ｎ２である。そして、この段階で形成されるＺｎＯ成膜の目標膜厚は、２μｍである。
【００３０】
上記高温層成長の段階では、高温であるためにＺｎＯ膜の表層から還元が進行しないようにすることが必要である。そのために、Ｏ２とＮ２Ｏを真空状態を維持しながらＤＥＺｎとＨ２の供給停止後も流し続けて加熱温度を下げて行くようにしている。このような還元防止の措置を講じることにより、ＺｎＯ成膜の厚さが正常に確保され、成膜時間の短縮にも効果的である。上記のＯ２とＮ２Ｏの供給延長時間は、図３において符合Ｔで示されている。
【００３１】
図４は、ＤＥＺｎ供給量に対するＺｎＯ成長速度の関係を示している。同図において、Ｈ２の流量がゼロである場合は、ＺｎＯの成長速度は０．０５μｍ／ｈｒであるのに対し、Ｈ２の流量を１０ｓｃｃｍとした場合には、０．１３９５μｍ／ｈｒとなり、Ｈ２の供給により、ＺｎＯの成長速度は約２．８倍になったことが認められる。同図におけるＴｇはサファイア基板５の温度であり、Ｔｈは加熱ヒータＨの温度である。
【００３２】
上記実施例では，サファイア基板５が被処理物とされているが、これをＺｎＯ基板とし、その表面にＺｎＯ膜をホモ成長で形成することも可能である。
【００３３】
上記分解ガスは、水素ガスであるが、それ以外のものとしては、Ｈ基を含むガスが使用可能であり、例えばアセチレン（Ｃ２Ｈ２），エチレン（Ｃ２Ｈ４），ベンゼン（Ｃ２Ｈ６）等である。
【００３４】
また、上記実施例では、Ｏ２とＮ２Ｏを所定の流量比率で供給するものであるが、Ｏ２とＮ２Ｏを独立させて別々に供給することも可能である。
【００３５】
上記実施例の構成により、上記Ｚｎ原料ガスであるＤＥＺｎの分解が分解ガスである水素ガスによって促進されるので、分解されたＺｎ元素と酸素との反応により、サファイア基板５の表面に形成されるＺｎＯ成膜の成長速度が向上し、ＺｎＯ成膜の形成時間が短縮され、生産性が向上する。また、サファイア基板５を加熱して成膜する成膜装置の場合には、上記の成膜形成時間の短縮により、加熱のための熱エネルギー費用の低減に有効である。Ｚｎ原料ガスを分解するガスとして水素ガスが採用されているので、従来技術のように、プラズマやレーザーを採用することが回避でき、成膜設備の構造簡素化や設備費用の低減に有効である。さらに、分解ガスとして、Ｚｎ原料である有機金属材料の分解促進に効果的な水素ガスを選定することができるので、有機金属材料が分解しにくくなる低温域においても、水素がサファイア基板５の表面に留まりやすいので、有機金属材料の分解効果が発揮され、良好な成膜成長がなされる。
【００３６】
一方、上記のように水素ガスを選定することができるので、Ｏ原料ガス特に酸素との反応により微量な水分Ｈ２Ｏが発生し、これがＺｎ原料である有機金属材料の一部と反応して反応の基点を作り、Ｚｎ＋Ｏ→ＺｎＯの反応が促進される。さらに、Ｏ原料として水（Ｈ２Ｏ）を付加することにより、上記のＺｎ＋Ｏ→ＺｎＯの反応が促進される。
【００３７】
上記第１供給流路１５内において、上記分解対象となるＤＥＺｎガスが、分解ガスである水素ガスによってＺｎ元素に分解され、分解されたＤＥＺｎガスがサファイア基板５の表面に成膜成長が促進されやすい状態で到達する。このため、成膜の成長速度が速まり、生産性が向上する。
【００３８】
分解対象となるＤＥＺｎガスと水素ガスとが流通する流路すなわち第１供給流路１５と、他の異なる原料ガスであるＯ原料ガスが流通する流路すなわち第２供給流路１６とが別個に独立した状態で成立している。このため、第１供給流路１５を流通するＤＥＺｎガスと水素ガスが、第２供給流路１６を流通する他の異なるＯ原料ガスから区分された状態で、サファイア基板５の表面に供給することができ、サファイア基板５の表面における水素ガスで分解されたＺｎ元素やＯ原料ガスの供給状態が、成膜形成ないしは成膜成長速度の向上にとって最適化される。また、膜質向上や低パーティクル化が実現するのであるが、それはＤＥＺｎガスと水素ガスとが第１供給流路１５から供給されるので、Ｏ原料ガスとの反応によるＨ２Ｏ生成がサファイア基板５の表面に限定されているためと考えられる。
【００３９】
上記処理空間１（成長エリア１Ｂ）内に、上記Ｚｎ原料ガス，Ｏ原料ガスおよび分解ガスをサファイア基板５の表面に対して噴出する複数の噴出開口すなわち穴１３Ａ，パイプ１４Ａを接近した位置関係で設けてあるので、各穴１３Ａ，パイプ１４ＡからのＺｎ原料ガス，Ｏ原料ガスおよび分解ガスが接近した箇所から流出し、原料ガスの分解やその後の反応が成膜の良好な成長にとって適正な状態で進行する。さらに、上記複数の噴出開口、例えば、穴１３Ａとパイプ１４Ａの組合わせを、サファイア基板５の大きさ等に応じて複数組配置することにより、ＺｎＯ成膜の処理ガス雰囲気を良好に形成することができる。
【００４０】
上記穴１３Ａ，パイプ１４Ａのうちのパイプ１４Ａが上記第１供給流路１５とされていることにより、一方のパイプ１４ＡからＺｎ原料ガスが水素ガスによって分解された状態で噴出するので、分解されるべきＺｎ原料ガスは良好な分解状態になって、サファイア基板５の表面に成膜成長が促進されやすい状態で到達する。このため、成膜の成長速度が速まり、生産性が向上する。
【００４１】
上記分解ガスの分解対象となる原料ガスが、Ｚｎ原料ガスであるから、上記Ｚｎ原料ガスからＺｎ元素が分解され、このＺｎ元素がＯ原料ガスと反応して良好なＺｎＯ膜の成膜が進行する。さらに、分解ガスとして、Ｚｎ原料である有機金属材料の分解促進に効果的な水素ガスが選定されているので、有機金属材料が分解しにくくなる低温域においても、水素がサファイア基板５の表面に留まりやすいので、有機金属材料の分解効果が発揮され、良好な成膜成長がなされる。
【００４２】
上記水素ガスが分解ガスとして、Ｚｎ原料である有機金属材料の分解促進に効果的に作用し、有機金属材料が分解しにくくなる低温域においても、水素がサファイア基板５の表面に留まりやすいので、有機金属材料の分解効果が発揮され、良好なＺｎＯ膜成長がなされる。原料ガスを分解する手段として水素ガスが採用されているので、従来技術のように、プラズマやレーザーを採用することが回避でき、成膜設備の構造簡素化や設備費用の低減に有効である。さらに、水素ガスを分解ガスとすることにより、Ｏ原料ガス特に酸素との反応により微量な水分Ｈ２Ｏが発生し、これがＺｎ原料である有機金属材料の一部と反応して反応の基点を作り、Ｚｎ＋Ｏ→ＺｎＯの反応が促進される。
【００４３】
Ｚｎ原料ガスを供給する第１供給流路１５やＯ原料ガスを供給する第２供給流路１６とは別個に、処理空間１内に水素ガスを供給する流路を設けることができる。すなわち、図１に２点鎖線で示すように、第３供給流路２７が第１拡散室１０に開口しており、上記第３供給流路２７の途中にマスフローコントローラ（流量調節計）２８が配置してある。
【００４４】
上記第３供給流路２７を設けることにより、水素ガスだけが独立した流路すなわち第３供給流路を経て処理空間１内に供給されるので、分解ガスの種類，流量，サファイア基板５に対する噴出状態等の各種条件に適合させることが行ないやすくなる。
【実施例２】
【００４５】
図５および図６は、本発明の成膜装置の第２の実施例を示す。
【００４６】
この実施例は、複数の噴出開口が、上記Ｚｎ原料ガス，Ｏ原料ガスおよび分解ガスがそれぞれ独立して導入される複数の拡散室に連通し、各噴出開口からＺｎ原料ガス，Ｏ原料ガスおよび分解ガスをそれぞれ独立して噴射させるものである。図５は、処理容器２全体の断面図であり、図６は、ガス噴出ヘッド７の一部を拡大した断面図である。図示していないが、ガス噴出ヘッド７の平面形状は円形であり、その表面に多数の噴出開口１３がサファイア基板５の表面に均一なＺｎＯ成膜が形成できるように設けられている。
【００４７】
この例では、平面形状が円形とされた略ドーム型の拡散室２９Ａ，２９Ｂ，２９Ｃが、分厚い積層部材３０Ａ，３０Ｂ，３０Ｃの中央部にそれぞれ独立した室の状態で構成されている。ＤＥＺｎを供給する第１供給流路１５は、ガス噴出ヘッド７の外部から噴出開口１３に連通しており、この第１供給流路１５の途中に拡散室２９Ａが配置されている。また、水素ガスを供給する第３供給流路２７は、ガス噴出ヘッド７の外部から噴出開口１３に連通しており、この第３供給流路２７の途中に拡散室２９Ｂが配置されている。さらに、Ｏ原料ガスを供給する第２供給流路１６は、ガス噴出ヘッド７の外部から噴出開口１３に連通しており、この第２供給流路１６の途中に拡散室２９Ｃが配置されている。上記のように、各拡散室２９Ａ，２９Ｂ，２９Ｃはそれぞれ独立しているので、拡散室２９ＡにはＤＥＺｎだけが供給され、拡散室２９Ｂには水素ガスだけが供給され、また、拡散室２９ＣにはＯ原料ガスだけが供給される。
【００４８】
上記噴出開口１３は、図６に示されているように、積層部材３０Ｃに設けた円形の開口３１内に大径パイプ３２を挿入して環状の流通間隙３３を形成し、上記大径パイプ３２の内側に小径パイプ３４を挿入して環状の流通間隙３５を形成し、さらに、小径パイプ３４自体の内側が流通路３６とされている。上記流通路３６は第１供給流路１５と、上記流通間隙３５は第３供給流路２７と、上記流通間隙３３は第２供給流路１６にそれぞれ連通している。それ以外は、上記実施例と同様であり、同様の部分には同じ符号を付している。
【００４９】
上記構成により、各ガスの流れに脈動や乱流状態があっても各拡散室２９Ａ，２９Ｂ，２９Ｃにおいて緩衝されるので、上記各噴出開口３３，３５，３６から流出する各ガスの流れが整流状態となり、サファイア基板５の表面に作用する処理ガス雰囲気が成膜形成およびその形成速度向上にとって最適化される。また、各拡散室２９Ａ，２９Ｂ，２９Ｃからそれぞれ第１供給流路１５，第３供給流路２７，第２供給流路１６が分岐して各噴出開口３６，３５，３３に連通しているので、各噴出開口３６，３５，３３における流出ガス量が略均一になり、サファイア基板５の表面の成膜成長がムラなく均一に進行し、よりすぐれた成膜品質が確保できる。それ以外は、上記実施例と同様の作用効果を奏する。
【００５０】
なお、上記実施例１において、第１供給流路１５にＤＥＺｎと水素ガスを同時に流し、第３供給流路２７には何も流さないか、あるいは何等かの他のガスを供給するようにすることも可能である。
【実施例３】
【００５１】
図７および図８は、本発明の成膜装置の第３の実施例を示す。
【００５２】
この実施例は、拡散室の形状を変更したもので、図７は、ガス噴出ヘッド７の断面図、図８は、噴出開口１３の部分を拡大して示した断面図である。上記積層部材３０Ｃと３０Ｂの間に広くて偏平な円形の空間を設けて、その空間を拡散室２９Ｃとして構成し、上記積層部材３０Ｂと３０Ａの間に広くて偏平な円形の空間を設けて、その空間を拡散室２９Ｂとして構成し、積層部材３０Ａの中央部に空間容積の大きな凹部を設けてそこを拡散室２９Ａにしたものである。また、第２供給流路１６は供給管１６Ａを外部から拡散室２９Ｃ内に挿入し、その先端部に拡散室２９Ｃの略中央部に開口する噴口１６Ｂを設けてある。さらに、第３供給流路２７は供給管２７Ａを外部から拡散室２９Ｂ内に挿入し、その先端部に拡散室２９Ｂの略中央部に開口する噴口２７Ｂを設けてある。それ以外は、上記各実施例と同様であり、同様の部分には同じ符号を付している。
【００５３】
上記構成により、広くて偏平な円形の空間とされた拡散室２９Ｂ，２９Ｃの中央部に、それぞれ噴口１６Ｂ，２７ＢからＯ原料ガスおよび水素ガスが供給され、各噴出開口１３に対して均等な流量のガス流出が可能となり、サファイア基板５の表面全域に均一な品質のＺｎＯ成膜が形成できる。それ以外は、上記各実施例と同様の作用効果を奏する。
【実施例４】
【００５４】
図９は、本発明の成膜装置の第４の実施例を示す。
【００５５】
この実施例は、図１に示した加熱エリア１Ａが、処理空間１内において独立した加熱ボックス３７の状態で形成され、その下側にサファイア基板５が取り付けられている。ＤＥＺｎと水素ガスを供給する第１供給流路１５が、処理容器２の外部から処理空間１内に挿入され、Ｏ原料ガスを供給する第２供給流路１６が、処理容器２の外部から処理空間１内に挿入され、各第１供給流路１５および第２供給流路１６はサファイア基板５の表面に各処理ガスを吹き付けるようになっている。なお、第３供給流路２７を２点鎖線図示のように配置して、水素ガスを供給することも可能である。それ以外は、上記各実施例と同様であり、同様の部分には同じ符号を付している。
【００５６】
上記構成により、サファイア基板５の表面に、水素ガスで分解されたＺｎ元素およびＯ原料ガスが吹き付けられ、ＺｎＯ膜が形成される。それ以外は、上記各実施例と同様の作用効果を奏する。
【産業上の利用可能性】
【００５７】
プラズマ源やレーザー源を成膜装置に組み込んだり、既存の成膜装置を改造してプラズマ源やレーザー源を装備するような経済的な負担を回避して、分解ガスの供給により簡単な成膜設備で品質的に安定したＺｎＯ成膜が可能となり、白色発光ダイオード等の発光素子の製造等に適用することができる。
【図面の簡単な説明】
【００５８】
【図１】実施例１を示す成膜装置の全体システム図である。
【図２】噴出開口部分の拡大断面図である。
【図３】ＺｎＯ成膜のシーケンス図である。
【図４】ＺｎＯ供給量に対するＺｎＯ成長速度の関係を示す線図である。
【図５】実施例２を示す他の成膜装置の断面図である。
【図６】図５に示したガス噴出ヘッドの拡大断面図である。
【図７】実施例３を示す他のガス噴出ヘッドの断面図である。
【図８】図７に示したガス噴出ヘッドの部分的な拡大断面図である。
【図９】実施例４を示す他の成膜装置の断面図である。
【符号の説明】
【００５９】
１      処理空間
１Ａ    加熱エリア
１Ｂ    成長エリア
２      処理容器
３      分離板
４      開口
５      被処理物，サファイア基板，ＺｎＯ基板
６      排気口
７      ガス噴出ヘッド
Ｈ      加熱ヒータ
８      リフレクタ
９      仕切り板
１０      第１拡散室
１１      第２拡散室
１２      開口板
１３      噴出開口
１３Ａ    穴
１４      噴出開口
１４Ａ    パイプ
１５      第１供給流路
１５Ａ    パイプ部材
１６      第２供給流路
１６Ａ    供給管
１６Ｂ    噴口
１７      流路
１８      流路
１９      マスフローコントローラ（流量調節計）
２０      マスフローコントローラ（流量調節計）
２１      切換弁
２１Ａ    ベント通路
２２      流路
２３      流路
２４      マスフローコントローラ（流量調節計）
２５      マスフローコントローラ（流量調節計）
２６      切換弁
２６Ａ    ベント通路
Ｔ        延長時間
２７      第３供給流路
２７Ａ    供給管
２７Ｂ    噴口
２８      マスフローコントローラ（流量調節計）
２９Ａ    拡散室
２９Ｂ    拡散室
２９Ｃ    拡散室
３０Ａ    積層部材
３０Ｂ    積層部材
３０Ｃ    積層部材
３１      開口
３２      大径パイプ
３３      流通間隙
３４      小径パイプ
３５      流通間隙
３６      流通路
３７      加熱ボックス
【図１】
2005298866.tif 000003
【図２】
2005298866.tif 000004
【図３】
2005298866.tif 000005
【図４】
2005298866.tif 000006
【図５】
2005298866.tif 000007
【図６】
2005298866.tif 000008
【図７】
2005298866.tif 000009
【図８】
2005298866.tif 000010
【図９】
2005298866.tif 000011